(57)【特許請求の範囲】
【請求項１】
化学設備の金属またはコンクリート表面にコーティングを施用するための方法であって、
−  第１液がエポキシ樹脂を含みかつ第２液がエポキシ樹脂用アミン硬化剤を含む２液型コーティング組成物を準備するステップであり、コーティング組成物が式
【化１】
0006661008.tif 000027
（式中、Ｘは、炭素原子１〜２４個を有する有機基であり、炭素−ホウ素結合を介してホウ素原子に結合しており、Ｙは、炭素原子２〜１６個を有する少なくとも２価の有機基である）
の有機ホウ素化合物をさらに含む、ステップと、
−  第１液と第２液とを合わせることによってコーティング組成物を形成するステップと、
−  コーティング組成物を化学設備の表面に施用することによってコーティング層を形成するステップと、
−  コーティング層を−１０〜５０℃の範囲の温度で硬化させるステップと
を含む方法。
【請求項２】
コーティング層が、５０℃超の温度で後硬化ステップにさらに供される、請求項１に記載の方法。
【請求項３】
化学設備が、煙突、パイプ、またはタンク、積荷タンクもしくは貯蔵タンクである、請求項１または２に記載の方法。
【請求項４】
有機ホウ素化合物が、
−  硬化剤（複数可）中の活性水素の、組成物中に存在するエポキシ基に対する当量比が、１．００：１．００以上である場合、組成物中に存在する有機ホウ素化合物の量が、組成物中に存在するエポキシ基のモル量の１〜５０％に等しい、および
−  硬化剤（複数可）中の活性水素の、組成物中に存在するエポキシ基に対する当量比が、１．００：１．００未満である場合、組成物中に存在する有機ホウ素化合物の量が、硬化剤（複数可）中の活性水素のモル量の１〜５０％に等しいような量で存在する、請求項１から３のいずれか一項に記載の方法。
【請求項５】
Ｘが、Ｃ１〜Ｃ８アルキル基およびＣ６〜Ｃ８アリール基から選択される、請求項１から４のいずれか一項に記載の方法。
【請求項６】
Ｙが、Ｃ２〜Ｃ８アルキレン基から選択される、請求項１から５のいずれか一項に記載の方法。
【請求項７】
Ｙが、Ｃ２〜Ｃ５アルキレン基から選択される、請求項６に記載の方法。
【請求項８】
コーティング組成物が、１０重量％未満のＲＤＧＥ（レゾルシノールジグリシジルエーテル）を含む、請求項１から７のいずれか一項に記載の方法。
【請求項９】
コーティング組成物が、２重量％未満のＲＤＧＥ（レゾルシノールジグリシジルエーテル）を含む、請求項８に記載の方法。
【請求項１０】
硬化コーティング組成物のライニングを施用された金属またはコンクリート表面を備える化学設備であって、コーティング組成物が、エポキシ樹脂とエポキシ樹脂用アミン硬化剤とを含むコーティング組成物に由来し、コーティング組成物が、式
【化２】
0006661008.tif 000028
（式中、Ｘは、炭素原子１〜２４個を有する有機基であり、炭素−ホウ素結合を介してホウ素原子に結合しており、Ｙは、炭素原子２〜１６個を有する少なくとも２価の有機基である）
の有機ホウ素化合物をさらに含む化学設備。
【請求項１１】
煙突、パイプ、またはタンク、積荷タンクもしくは貯蔵タンクである、請求項１０に記載の化学設備。
【請求項１２】
Ｙが、Ｃ２〜Ｃ８アルキレン基から選択される、請求項１０または１１に記載の化学設備。
【請求項１３】
Ｙが、Ｃ２〜Ｃ５アルキレン基から選択される、請求項１２に記載の化学設備。
【請求項１４】
化学設備の金属またはコンクリート表面にコーティングを施用するのに適した液状コーティング組成物であって、第１液がエポキシ樹脂を含みかつ第２液がエポキシ樹脂用アミン硬化剤を含む２液型コーティング組成物であり、式
【化３】
0006661008.tif 000029
（式中、Ｘは、炭素原子１〜２４個を有する有機基であり、炭素−ホウ素結合を介してホウ素原子に結合しており、Ｙは、炭素原子２〜１６個を有する少なくとも２価の有機基である）
の有機ホウ素化合物をさらに含む液状コーティング組成物。
【発明の詳細な説明】
【技術分野】
【０００１】
本発明は、化学設備の金属またはコンクリート表面にコーティングを施用するための方法に関する。本発明はまた、化学設備における金属またはコンクリート表面用のコーティングとして使用するのに適した組成物、および前記コーティングを施用された化学設備に関する。
【背景技術】
【０００２】
化学設備では、金属およびコンクリート表面は、多様な化合物と接触する。こうした表面は、一般に、２つの目的に適うコーティングで施用される。第１番目として、コーティングは、問題になっている化学薬品から表面を保護することが意図される。第２番目として、コーティングは、装置（例えば、タンク）の表面の、例えば、腐食による汚染から化学薬品を保護することである。広い意味では、本出願で使用されるコーティングは、広範囲の化合物との相互作用に対処可能であるべきである。加えて、コーティングは、高温および高圧の条件に対処可能であるべきである。
【０００３】
追加の問題点は、２つ以上の型の化学薬品と時系列的に接触する表面の場合に発生する。例えば、陸上または海上で、液体バルクの化学薬品を貯蔵または輸送するのに使用される貯蔵または輸送タンクがそうしたケースである。多様な型の化学薬品と接触するコーティングに関する重要な特長は、多様な化学薬品との相互作用であり、その目的は、続いての化学薬品による汚染を回避することである。したがって、一方では、表面と接触するバルク化学薬品の吸収が発生する場合があり、この吸収を最小化すべきである。他方では、化学薬品が、コーティングによって吸収される場合、化学薬品は、通常の洗浄プロセスによって容易に除去されるべきである。これは、高い耐化学薬品性を有するコーティングとして記述することができ、耐化学薬品性という用語は、コーティングが、フィルムの完全性を維持しつつ、化学薬品を吸収し、続いて脱着する傾向を指す。
【０００４】
国際公開第２０１２／１１９９６８号パンフレットには、エポキシ樹脂、硬化剤、促進剤または促進剤混合物、および１種または複数のフィラーまたは顔料の混合物を含むコーティング組成物であって、エポキシ樹脂混合物が、６０〜８０重量％のＲＤＧＥエポキシ樹脂と２０〜４０重量％のエポキシノボラック樹脂とを含むコーティング組成物が記載されている。コーティング組成物は、タンクライニング組成物として記載されている。
【発明の概要】
【発明が解決しようとする課題】
【０００５】
本参照に記載されたコーティング組成物は、タンクライニングコーティングとして使用される場合、良好な特性を示すが、化学設備の金属またはコンクリート表面上にコーティングを施用するのに適しており、広範囲の応用および高い耐化学薬品性を有する代替のコーティング組成物に対する必要性が依然として存在する。
【０００６】
本発明は、かかるコーティング組成物を提供する。本発明はまた、化学設備のコンクリートまたは金属表面に硬化コーティング層を施用するための方法およびかかる層を施用された表面を提供する。
【課題を解決するための手段】
【０００７】
一実施形態では、本発明は、化学設備の金属またはコンクリート表面にコーティングを施用するための方法であって、
−  第１液がエポキシ樹脂を含みかつ第２液がエポキシ樹脂用アミン硬化剤を含む２液型コーティング組成物を施用するステップであり、コーティング組成物が式
【０００８】
【化１】
0006661008.tif 000002
（式中、Ｘは、炭素原子１〜２４個を有する有機基であり、炭素−ホウ素結合を介してホウ素原子に結合しており、Ｙは、炭素原子２〜１６個を有する少なくとも２価の有機基である）
の有機ホウ素化合物をさらに含むステップと、
−  第１液と第２液とを合わせることによってコーティング組成物を形成するステップと、
−  コーティング組成物を化学設備の表面に適用することによってコーティング層を形成するステップと、
−  コーティング層を−１０〜５０℃の範囲の温度で硬化させるステップと
を含む方法に関する。
【０００９】
別の実施形態では、本発明は、硬化コーティング組成物のライニングを施用された金属またはコンクリート表面を備える化学設備であって、コーティング組成物が、エポキシ樹脂とエポキシ樹脂用アミン硬化剤とを含むコーティング組成物に由来し、コーティング組成物が、式
【００１０】
【化２】
0006661008.tif 000003
（式中、Ｘは、炭素原子１〜２４個を有する有機基であり、炭素−ホウ素結合を介してホウ素原子に結合しており、Ｙは、炭素原子２〜１６個を有する少なくとも２価の有機基である）
の有機ホウ素化合物をさらに含む化学設備に関する。
【００１１】
さらなる実施形態では、本発明は、化学設備の金属またはコンクリート表面にコーティングを施用するのに適したコーティング組成物であって、第１液がエポキシ樹脂を含みかつ第２液がエポキシ樹脂用アミン硬化剤を含む２液型コーティング組成物であり、コーティング組成物が式
【００１２】
【化３】
0006661008.tif 000004
（式中、Ｘは、炭素原子１〜２４個を有する有機基であり、炭素−ホウ素結合を介してホウ素原子に結合しており、Ｙは、炭素原子２〜１６個を有する少なくとも２価の有機基である）
の有機ホウ素化合物をさらに含むコーティング組成物に関する。
【００１３】
本発明によるコーティング組成物は、化学設備、特に、煙突、パイプ、および貯蔵タンクや積荷タンクなどのタンクにおける金属およびコンクリート表面のコーティングにおいて特に良好な結果を示すことが見出された。
【００１４】
本発明およびその具体的な実施形態のさらなる利点は、さらなる明細書から明白になる。
【発明を実施するための形態】
【００１５】
本発明で使用されるコーティング組成物は、式
【００１６】
【化４】
0006661008.tif 000005
（式中、Ｘは、炭素原子１〜２４個を有する有機基であり、炭素−ホウ素結合を介してホウ素原子に結合しており、Ｙは、炭素原子２〜１６個を有する少なくとも２価の有機基である）
の有機ホウ素化合物を含む。
【００１７】
上式の有機ホウ素化合物は、少なくとも２つのヒドロキシル基を有する化合物によるボロン酸のエステル化によって調製することができる。少なくとも２つのヒドロキシル基を有する適切な化合物の例として、エチレングリコール、グリセロール、１，２−プロパンジオール、１，３−プロパンジオール、２−メチル−１，３−プロパンジオール、１，４−ブタンジオール、２，３−ブタンジオール、ネオペンチルグリコール、１，５−ペンタンジオール、１，６−ヘキサンジオール、トリメチロールエタン、トリメチロールプロパン、３−フェノキシ−１，２−プロパンジオール、１，２，６−ヘキサントリオール、ペンタエリトリトール、ジペンタエリトリトール、ジトリメチロールプロパン、プロポキシル化ペンタエリトリトール、エトキシル化トリメチロールプロパン、ジメチロールプロピオン酸、およびその混合物が挙げられる。
【００１８】
一般に、少なくとも２つのヒドロキシル基を有する化合物であって、少なくとも２つのヒドロキシル基が炭素原子２または３個によって分離されている化合物を使用することが好ましい。
【００１９】
一実施形態では、炭素原子１〜２４個を有する有機基Ｘは、アルキル基またはアリール基である。アルキルという用語には、直鎖および分枝アルキル基が含まれ、また、シクロアルキル基も包含される。アリールという用語にはまた、アルキル置換アリール基、およびアリール置換アルキル基も包含される。アルキルまたはアリール基Ｘはまた、酸素原子、窒素原子、イオウ原子、またはリン原子を含む基で置換することができる。
【００２０】
一実施形態では、有機基Ｘは、Ｃ１〜Ｃ８アルキル基およびＣ６〜Ｃ８アリール基から選択される。
【００２１】
一実施形態では、少なくとも２価である有機基Ｙは、Ｃ２〜Ｃ８アルキレン基、好ましくは、Ｃ２〜Ｃ５ルキレン基から選択される。
【００２２】
適切な有機ホウ素化合物の例として、以下の式：
【００２３】
【化５】
0006661008.tif 000006
の化合物が挙げられる。
【００２４】
式
【００２５】
【化６】
0006661008.tif 000007
（式中、Ｘは、炭素原子１〜２４個を有する有機基であり、炭素−ホウ素結合を介してホウ素原子に結合しており、Ｙは、炭素原子２〜１６個を有する少なくとも２価である有機基である）
の有機ホウ素化合物の混合物を使用することができる。
【００２６】
有機ホウ素化合物の量は、以下の考察によって管理することができる。アミン基が、エポキシ官能基を開環する場合、ヒドロキシル基が生成し、それが、アミン基の窒素原子に対してβである様式で配置される。理論に拘泥するつもりはないが、１，２−アミノアルコール基と有機ホウ素化合物との間の相互作用は、コーティング組成物の耐化学薬品性を驚くほど改善する反応をもたらすと考えられている。「耐化学薬品性」とは、コーティングが、フィルムの完全性を維持しつつ、化学薬品、溶媒または他の液体積荷を吸収し、続いて脱着する傾向を意味する。
【００２７】
したがって、コーティング組成物に施用される有機ホウ素化合物の量は、エポキシ基と、組成物中に存在するアミン硬化剤との間の反応から形成される１，２−アミノアルコール基の量に関係する。エポキシ−アミン反応から生成するすべての単一アルコール基に対して１分子の有機ホウ素化合物を提供することは必要でない。
【００２８】
有機ホウ素化合物の適切な量は、一実施形態では、以下のように計算することができる：
−  硬化剤（複数可）中の活性水素の、組成物中に存在するエポキシ基に対する当量比が、１．００：１．００以上である場合、組成物中に存在する有機ホウ素化合物の量は、組成物中に存在するエポキシ基のモル量の１〜５０％、より好ましくは、２〜２０％、最も好ましくは、５〜１５％に等しい、および
−  硬化剤（複数可）中の活性水素の、組成物中に存在するエポキシ基に対する当量比が、１．００：１．００未満である場合、組成物中に存在する有機ホウ素化合物の量は、硬化剤（複数可）中の活性水素のモル量の１〜５０％、より好ましくは、２〜２０％、最も好ましくは、５〜１５％に等しい。
【００２９】
あるいは、別の実施形態では、有機ホウ素化合物の適切な量は、以下のように計算することができる：
−  硬化剤（複数可）中の活性水素の、組成物中に存在するエポキシ基に対する当量比が、１．００：１．００以上である場合、組成物中に存在する有機ホウ素化合物の量は好ましくは、組成物中に存在するエポキシ基のモル量の１〜５０％、より好ましくは、２〜２０％、最も好ましくは、５〜１５％に等しい、
−  硬化剤（複数可）中の活性水素の、組成物中に存在するエポキシ基に対する当量比が、１．００：１．００未満である場合、組成物中に存在する有機ホウ素化合物の量は好ましくは、硬化剤（複数可）中の活性水素のモル量の１〜５０％、好ましくは、２〜２０％、最も好ましくは、５〜１５％に等しい。
【００３０】
その活性水素を含む硬化剤（複数可）およびエポキシ基含有化合物は以下でより詳細に議論される。
【００３１】
コーティング組成物は、少なくとも１種のエポキシ樹脂を含む。適切なエポキシ樹脂は、当技術分野で公知である。適切なエポキシ樹脂には、例えば、フェノールノボラックエポキシ樹脂、ビスフェノールＦエポキシ樹脂、およびレゾルシノールジグリシジルエーテル（ＲＤＧＥ）エポキシ樹脂が包含される。他の適切なエポキシ樹脂として、ビスフェノールＡのジグリシジルエーテル、ビスフェノールＡノボラック樹脂、水素化ビスフェノールＡ、またはビスフェノールＳ、上記ビスフェノールの任意のものの縮合または拡張グリシジルエーテル、ビスフェノールの水素化縮合グリシジルエーテル、ジシクロペンタジエン系エポキシ樹脂；トリメチロールプロパントリグリシジルエーテル、グリセロールトリグリシジルエーテル、ペンタエリトリトールテトラグリシジルエーテル、ジペンタエリトリトールポリグリシジルエーテル、ブタンジオールジグリシジルエーテル、ネオペンチルグリコールジグリシジルエーテル、ヘキサンジオールジグリシジルエーテルおよびソルビトールグリシジルエーテルなどの多価アルコールのポリグリシジルエーテル；エポキシ化油、ジエポキシオクタンおよびエポキシ化ポリブタジエンのようなエポキシ化合物が挙げられる。
【００３２】
一実施形態では、エポキシ樹脂は、芳香族エポキシ樹脂、特に、フェノールノボラックエポキシ樹脂を含む。適切なフェノールノボラックエポキシ樹脂は、当技術分野では周知であり、さらなる説明を要しない。本発明にしたがって組成物中で使用できるフェノールノボラックエポキシ樹脂の例として、ＤＥＮ  ４２５、ＤＥＮ  ４３１およびＤＥＮ  ４３８（ＤＯＷ  Ｃｈｅｍｉｃａｌｓより）、Ｅｐｏｎ  １５４、Ｅｐｏｎ  １６０、Ｅｐｏｎ  １６１およびＥｐｏｎ  １６２（Ｍｏｍｅｎｔｉｖｅ  Ｐｅｒｆｏｒｍａｎｃｅ  Ｃｈｅｍｉｃａｌｓより）、ならびにＥｐａｌｌｏｙ  ８２５０（Ｅｍｅｒａｌｄ  Ｃｈｅｍｉｃａｌ  Ｃｏ．より）が挙げられる。こうしたエポキシ化合物は、１６５〜１８５ｇ／当量の範囲のエポキシ当量を有する。エポキシ当量は、１モル（または１当量）のエポキシ官能基を得るのに必要なエポキシ樹脂重量である。使用できる他のエポキシ樹脂として、Ｅｐｏｎ  １６４やＥｐｏｎ  １６５（Ｍｏｍｅｎｔｉｖｅ  Ｐｅｒｆｏｒｍａｎｃｅ  Ｃｈｅｍｉｃａｌｓより）などのエポキシクレゾールノボラック樹脂、または樹脂のＥｐｏｎ  ＳＵ範囲などのビスフェノールＡエポキシノボラック樹脂が挙げられる。
【００３３】
一実施形態では、エポキシ樹脂は、芳香族エポキシ樹脂、特に、ビスフェノールＦエポキシ樹脂を含む。適切なビスフェノールＦエポキシ樹脂は、当技術分野では周知であり、さらなる説明を要しない。本発明にしたがって組成物中で使用できるビスフェノールＦエポキシ樹脂の例として、ＤＥＲ  ３５４（ＤＯＷ  Ｃｈｅｍｉｃａｌｓより）またはＥｐｉｋｏｔｅ  ８６２（Ｍｏｍｅｎｔｉｖｅ  ｐｅｒｆｏｒｍａｎｃｅ  Ｃｈｅｍｉｃａｌｓより）が挙げられる。
【００３４】
一実施形態では、エポキシ樹脂は、ＲＤＧＥエポキシ樹脂を含む。本発明にしたがって組成物中で使用できるＲＤＧＥエポキシ樹脂は、通常、低粘度エポキシ化合物であり、エポキシ当量は、１１０〜１４０ｇ／当量、より好ましくは、１２０〜１３５ｇ／当量である。
【００３５】
ＲＤＧＥエポキシ樹脂は、非常に高い耐化学薬品性を有するコーティングを製造するのに非常に魅力的であるが、ＲＤＧＥの使用なしで済ませることが好ましい場合がある。その理由は、このエポキシ樹脂が非常に激しい増感特性を有するからである。したがって、一実施形態では、コーティング組成物は、エポキシ樹脂の全量に対して計算して、５０重量％未満のＲＤＧＥエポキシ樹脂、好ましくは、２０重量％未満、より好ましくは、１０重量％未満のＲＤＧＥ、さらには、５重量％未満のＲＤＧＥ、例えば、２重量％未満のＲＤＧＥを含む。コーティング組成物が基本的にＲＤＧＥを含まないことが好ましい場合もあり、これはＲＤＧＥを、意図的に、組成物に添加しないことを意味する。
【００３６】
非常に良好な耐化学薬品性を示しつつ、上記されたように比較的少量のＲＤＧＥを含む、または基本的にＲＤＧＥを含まない組成物を調製できることが、本発明の特定の特長、および驚くべきであり予想外である発見である。
【００３７】
上のいずれかのエポキシ樹脂のブレンドも互いに合わせて使用できるが、非常に高い耐化学薬品性が必要である場合、エポキシフェノールノボラック樹脂またはビスフェノールＦエポキシ樹脂が好ましい。したがって、エポキシフェノールノボラック樹脂またはビスフェノールＦエポキシ樹脂が、エポキシ樹脂によって提供された全エポキシ基に対して計算してエポキシ樹脂の少なくとも５０％を占めることが好ましい。より好ましくは、エポキシフェノールノボラック樹脂またはビスフェノールＦエポキシ樹脂は、エポキシ樹脂によって提供された全エポキシ基に対して計算してエポキシ樹脂の少なくとも６０％、より特に、少なくとも７０％、さらに特に、少なくとも８０％を占める。
【００３８】
とりわけ、エポキシ樹脂を含むいずれのコーティング組成物の溶媒含量を最小化するために、エポキシフェノールノボラック樹脂またはビスフェノールＦエポキシ樹脂は、使用される場合、例えば、エポキシフェノールノボラック樹脂またはビスフェノールＦエポキシ樹脂の重量に対して、２０重量％未満、好ましくは、１０重量％未満の低い溶媒含量を有することが好ましい。エポキシフェノールノボラック樹脂またはビスフェノールＦエポキシ樹脂が溶媒を含まないことが特に好ましい。
【００３９】
コーティング組成物は、エポキシ樹脂用のアミン硬化剤を含む。エポキシ樹脂は、本来、求電子性であるので、通常、求核剤と反応する。本発明で使用される硬化剤は、エポキシ基と反応する求核官能基、本発明の場合、アミン基を含む。エポキシドと求核剤（求核官能基）の開環反応中、水素原子は、求核剤からエポキシドの酸素原子に移行する。この移行水素原子は、「活性水素」と呼ばれる。反応は以下のように説明される：
【００４０】
【化７】
0006661008.tif 000008
【００４１】
したがって、求核種の当量を活性水素当量で見積もることは普通である。これは、単純に、開環エポキシに移行可能な水素原子１モル（または１「当量」）を得るのに必要な求核種の重量である。したがって、アミン硬化剤の場合、アミン硬化剤の活性水素当量は、１モル（または１「当量」）のＮ−Ｈ基を与える硬化剤重量である。例えば、第１級アミン硬化剤は、２つのエポキシド基と反応できるので、２つの活性水素を有する。
【００４２】
本発明で使用されるアミン硬化剤は、分子当り平均少なくとも２つの活性水素を有する。アミン基は、第１級および／または第２級アミン基であってよい。２つ以上の窒素原子を有するアミン硬化剤は、ポリアミンと呼ぶことができる。
【００４３】
適切なポリアミン硬化剤の例は、エチレンジアミン、Ｎ−（２−ヒドロキシエチル）エチレンジアミン、ジエチレントリアミン、トリエチレンテトラアミン、テトラエチレンペンタミン、ならびにアミドアミンおよびアミン官能性ポリアミド硬化剤をもたらすこうしたポリアミン硬化剤を脂肪酸および脂肪酸二量体と反応させることによって通常製造される硬化剤である。かかる硬化剤の例は、Society for Protective Coatingsから出版されたClive H. Hareによる「Protective Coatings, Fundamentals of Chemistry and Composition」（ISBN 0-938477-90-0）に記載されており、参照により本明細書に組み込まれている。さらなるポリアミン硬化剤は、ジシアンジアミド、イソホロンジアミン、ｍ−キシリレンジアミン、ｍ−フェニレンジアミン、１，３−ビス（アミノメチル）シクロヘキサン、ビス（４−アミノシクロヘキシル）メタン、ビス（４−アミノ−３−メチルシクロヘキシル）メタン、Ｎ−アミノエチルピペラジン、４，４’−ジアミノジフェニルメタン、４，４’−ジアミノ−３，３’−ジエチル−ジフェニルメタン、ジアミノジフェニルスルホン、およびこうしたポリアミン硬化剤を使用して製造されたＭａｎｎｉｃｈ系硬化剤である。任意のこうしたポリアミン硬化剤の市販級品質の硬化剤を使用することができ、例えば、Ａｎｃａｍｉｎｅ  ２２６４（Ａｉｒ  Ｐｒｏｄｕｃｔｓより）は、主としてビス（４−アミノシクロヘキシル）メタンを含む市販品質の硬化剤である。アミン硬化剤の例は、Society for Protective Coatingsから出版されたClive H. Hareによる「Protective Coatings, Fundamentals of Chemistry and Composition」（ISBN 0-938477-90-0）、LLCから出版されたH LeeおよびK Nevilleによる「Epoxy Resins」（ISBN 978-1258243180）、Hanserから出版されD StoyeおよびW Freitagによって編纂された「Resins for Coatings」（ISBN 978-1569902097）に記載されており、参照により本明細書に組み込まれている。
【００４４】
任意のこうしたアミンの付加物もまた使用することができる。かかる付加物は、アミンとケイ素不含エポキシ樹脂やエポキシ官能性反応希釈剤、例えば、ブチルグリシジルエーテルなどの適切な反応性化合物との反応によって調製することができる。こうした付加物によって、硬化剤の遊離アミン含量が低減されるので、低温および／または高湿度という条件下での使用に対してこうした付加物がより適切になる。エポキシ官能性反応希釈剤のさらなる例は、Society for Protective Coatingsから出版されたClive H. Hareによる「Protective Coatings, Fundamentals of Chemistry and Composition」（ISBN 0-938477-90-0）に記載されており、参照により本明細書に組み込まれている。任意のこうしたアミンの付加物もまた、アミンとアクリラート、マレアート、フマラート、メタクリラートなどの適切な反応性化合物、またはまれにはアクリロニトリルなどの求電子性ビニル化合物との反応によって調製することができる。
【００４５】
脂環式アミンが、本発明の組成物中で良好な耐化学薬品性を与えることが見出された。適切な脂環式アミン硬化剤の例として、以下に示すようなビス（４−アミノシクロヘキシル）メタン
【００４６】
【化８】
0006661008.tif 000009
、およびイソホロンジアミンが挙げられる。
【００４７】
本発明で使用されるアミン硬化剤は、上で議論されたように−１０〜５０℃の範囲の温度でエポキシ樹脂を少なくとも部分的に硬化させることができる。
【００４８】
アミン硬化剤の混合物もまた使用することができる。
【００４９】
さらなる成分に応じて、アミン硬化剤は、アミン硬化剤として少なくとも１種のアミノ官能性シランまたはシロキサンを含むことができる。適切な化合物は、以下でより詳細に議論される。ケイ素含有アミン硬化剤とケイ素不含アミン硬化剤との組合せの使用もまた、予測されている。
【００５０】
本発明で使用するのに適したアミノ官能性シランおよびアミノ官能性シロキサンとして、式２
式２：
Ｑ’−ＮＨ−Ｒ’１−Ｓｉ−（ＯＲ’２）ｎ’（Ｒ’３）２−ｎ’−Ｏ［−（Ｑ−ＮＨ−Ｒ’１）Ｓｉ（ＯＲ’２）ｎ’−１（Ｒ’３）２−ｎ’−Ｏ−］ｍ’Ｒ’２
（式中、Ｑ’は、残基−（ＣＨ２ＣＨ２ＮＨ）ｚ’−Ｈまたはアミノアリール基を表し、Ｒ’１は、炭素原子１〜６個を有する脂環式アルキル基を表し、Ｒ’２は、脂肪族１価Ｃ１〜Ｃ６アルキル基を表し、Ｒ’３は、脂肪族１価Ｃ１〜Ｃ６アルキル基または１価Ｃ６芳香族基を表し、ｎ’は、１または２であり、ｍ’は、ゼロ以上の整数である）
のものが挙げられる。式２では、ｚ’は、値０、１または２を有する。Ｒ’１は、好ましくは、炭素原子２〜４個、より好ましくは、３個を有する。Ｒ’２は、好ましくは、メチル、エチルまたはプロピル、より好ましくは、メチルである。Ｒ’３は、好ましくは、脂肪族Ｃ１〜Ｃ６アルキル基、より具体的には、メチル、エチルまたはプロピル、より好ましくは、メチルまたは１価Ｃ６芳香族基、好ましくは、フェニルである。
【００５１】
ｎ’＝２である場合、Ｒ’３は、存在しない。ｍ’＝０である場合、一般式は、アミノ官能性シランを記述する。ｍ’＞０である場合、一般式は、アミノ官能性シロキサンを記述する。アミノ官能性シロキサンでは、ｍ’は、広範囲で変動することができる。本発明で使用されるアミノ官能性シランがｍ’に対して１０以下の数平均値を有することが一般に好ましい。適切なアミノ官能性シランまたはシロキサン化合物は、当技術分野で公知である。
【００５２】
適切なアミノ官能性シランまたはシロキサンの例として、アミノプロピルトリエトキシシラン（式２においてＱ’＝−Ｈであり、Ｒ’１＝−ＣＨ２ＣＨ２ＣＨ２−であり、Ｒ’２＝−ＣＨ２ＣＨ３であり、Ｒ’３は存在せず、ｍ’＝０である）、アミノプロピルトリメトキシシラン（式２においてＱ’＝−Ｈであり、Ｒ’１＝−ＣＨ２ＣＨ２ＣＨ２−であり、Ｒ’２＝−ＣＨ３であり、Ｒ’３は存在せず、ｍ’＝０である）、アミノフェニルトリメトキシシラン（式２においてＱ’＝−Ｃ６Ｈ４ＮＨ２であり、Ｒ’１は存在せず、Ｒ’２＝−ＣＨ３であり、Ｒ’３は存在せず、ｍ’＝０である）、Ｎ−（２−アミノエチル）−３−アミノプロピルトリエトキシシラン（式２においてＱ’＝−ＮＨＣＨ２ＣＨ２ＮＨ２であり、Ｒ’１＝−ＣＨ２ＣＨ２ＣＨ２−であり、Ｒ’２＝−ＣＨ２ＣＨ３であり、Ｒ’３は存在せず、ｍ’＝０である）、Ｎ−（２−アミノエチル）−３−アミノプロピルトリメトキシシラン（式２においてＱ’＝−（ＣＨ２ＣＨ２ＮＨ）−Ｈである、すなわち、ｚ’＝１であり、式２においてＲ’１＝−ＣＨ２ＣＨ２ＣＨ２−であり、Ｒ’２＝−ＣＨ３であり、Ｒ’３は存在せず、ｍ’＝０である）、および（３−トリメトキシシリルプロピル）ジエチレン−トリアミン（式２においてＱ’＝−（ＣＨ２ＣＨ２ＮＨ）２−Ｈである、すなわち、ｚ’＝２であり、式２においてＲ’１＝−ＣＨ２ＣＨ２ＣＨ２−であり、Ｒ’２＝−ＣＨ３であり、Ｒ’３は存在せず、ｍ’＝０である）が挙げられる。
【００５３】
Ｗａｃｋｅｒ製のＳｉｌｒｅｓ  ＨＰ２０００（式２においてｍ’＝２、ｎ’＝１、Ｒ’２＝ＣＨ３、Ｒ’３＝フェニルである化合物）を含めて、使用できるさらなる適切な化合物が多数存在する。これは、アミノシロキサンの一例である。本発明に関連するアルコキシシランを含むアミンとしてまた、アミノアルキルアルキルジアルコキシシラン、アミノアルキルジアルキルアルコキシシランおよび予め縮合したアミノアルキルアルコキシシランが挙げられる。他の適切な化合物として、ビス（トリメトキシシリルプロピル）アミン、第２級アミン官能性シロキサン（Ｄｙｎａｓｙｌａｎ  １１２４）、または３−アミノプロピルトリメトキシシラン（Ｄｙｎａｓｙｌａｎ  ＡＭＭＯ）を含む、Ｅｖｏｎｉｋから入手できるアミノ官能性シロキサンのＤｙｎａｓｙｌａｎ類が挙げられる。
【００５４】
アミン硬化剤（すなわち、コーティング組成物中に存在するアミン硬化剤の全量）が分子当り平均少なくとも２つの活性水素を有することが好ましい。十分な架橋を得るのに十分なアミン官能基を有するアミン硬化剤（またはアミン硬化剤を合わせたもの）を選択することは、当業者の範囲内である。
【００５５】
本発明の一実施形態では、コーティング組成物中に存在するアミン硬化剤の量は、硬化剤中の活性水素の、組成物中のエポキシ基の全数に対する当量比が約０．７：１．００から１．３：１．００の間、さらには、０．８５：１．００から１．１０：１．００の間になるようにする。活性水素の、エポキシ基に対するこの比によって、本発明によるコーティング組成物の効果的な硬化が可能になる。硬化剤中の活性水素という用語は、組成物中に存在するすべてのアミン硬化剤（ケイ素不含アミン硬化剤とケイ素含有アミン硬化剤から（すなわち、アミノ官能性シランおよびアミノ官能性シロキサン）の両方）に由来する活性水素を包含する。
【００５６】
一実施形態では、コーティング組成物はさらに、反応性希釈剤を含む。当業者には周知であるように、反応性希釈剤は、組成物の粘度を低減する際に溶媒のように作用するが、溶媒と異なり、コーティング樹脂と結合することまたは主要な硬化反応とは独立に化学反応を行うことのいずれかを可能にする反応性基を有するために組成物のＶＯＣに寄与しない添加剤である。主要な結合剤成分、例えば、本組成物中のフェノールノボラックエポキシ樹脂またはビスフェノールＦエポキシ樹脂の１つと同じ化学官能基を有する反応性希釈剤は、一般に、そのより低い粘度によって、およびしばしば、ポリマーネットワークの形成が行われることを可能にするには不十分な数の官能基を有する結果として、希釈剤として働くための相手の樹脂なしで硬化した場合、所期の目的に合った機械的に強固なコーティングフィルムを形成できないことによって、樹脂と区別することができる。
【００５７】
反応性希釈剤は、無理のない量、例えば、粘度を低減するために一緒に使用されるコーティング液の全反応性官能基の５０％以下を供給する量で存在することができるが、一般的な規則として、反応性希釈剤を使用して希釈するための相手の樹脂に比較してより少ない量で存在する。
【００５８】
反応性希釈剤の存在によって、コーティングを調合してスプレー可能な組成物にすることがより容易になることが見出された。スプレーは、コーティング組成物を適用するための好ましい様式である。本明細書の意味内で、反応性希釈剤は、コーティング組成物の粘度を低減し、それ自体、エポキシ樹脂、および／またはアミン硬化剤と反応できる基を含む化合物である。
【００５９】
好ましい反応性希釈剤は、エポキシ官能性シラン、エポキシ官能性シロキサン、およびジアルキルカルボナートである。本発明のコーティング組成物はまた、硬化剤反応性の官能基を有さない反応性希釈剤化合物を含むことができる。適切な化合物の例は、フェニルトリエトキシシラン、メチルトリエトキシシラン、フェニルトリメトキシシラン、およびメチルトリメトキシシランである。
【００６０】
特に、グリシドキシプロピルトリメトキシシラン（ＧＯＰＴＭＳ）およびジメチルカルボナート（ＤＭＣ）が好ましい。その理由は、こうした化合物が、反応性希釈剤を含まないコーティングの耐化学薬品性を維持しつつ、スプレー性組成物を提供することが見出されたからである。ＧＯＰＴＭＳの使用が特に好ましいと考えられている。その理由は、この化合物がまた、コーティング組成物の耐化学薬品性を改善することが見出されたからである。したがって、グリシドキシプロピルトリメトキシシラン（ＧＯＰＴＭＳ）を含むことが、コーティング組成物用の本発明の特定の実施形態になる。エポキシド基を１つしか持っていないので、ＧＯＰＴＭＳは、エポキシド基単独の反応によってそれ自体でアミン硬化剤とポリマーネットワークを形成することができない。したがって、ＧＯＰＴＭＳは、この点でエポキシ樹脂と区別することができる。
【００６１】
反応性希釈剤が使用される場合、組成物中で使用されるその量は、広範囲に変動することができる。例えば、十分な材料を添加することによって、組成物の効果的なスプレー適用に所望である水準まで組成物の粘度を低減することができる。この量は、使用されるエポキシ樹脂および選択された反応性希釈剤化合物に応じて変動する。
【００６２】
反応性希釈剤が、１つまたは複数のエポキシド基を含む場合、例えば、ＧＯＰＴＭＳの場合、反応性希釈剤は、コーティング組成物中に存在するエポキシド基の全数に対して反応性希釈剤中のエポキシド基の数から計算して、例えば、０〜５０％の量、特に、１０〜３５％の量で存在することができる。
【００６３】
反応性希釈剤がエポキシド基を含まない場合、反応性希釈剤は、一般に、エポキシ樹脂の重量に対して計算されて、３０重量％未満の量で存在する。
【００６４】
本発明の一実施形態では、コーティング組成物は、少なくとも１種のエポキシ官能性シランまたはシロキサンを含む。本明細書の文脈内では、エポキシ官能性シランという用語は、モノグリシジルアルコキシシランを指し、エポキシ官能性シロキサンは、少なくとも１つの−Ｓｉ−Ｏ−Ｓｉ−結合を含む組成物の任意の成分を含むモノおよびポリグリシジルポリシロキサン組成物を指す。
【００６５】
本発明で使用するのに適したエポキシ官能性シランおよびエポキシ官能性シロキサンには、式１
式１：Ｑ−Ｒ１−Ｓｉ−（ＯＲ２）ｎ（Ｒ３）２−ｎ−Ｏ［−（Ｑ−Ｒ１）Ｓｉ（ＯＲ２）ｎ−１（Ｒ３）２−ｎ−Ｏ−］ｍＲ２
（式中、Ｑは、グリシドキシ基
【００６６】
【化９】
0006661008.tif 000010
を表し、Ｒ１は、炭素原子１〜６個を有する脂肪族アルキル基を表し、Ｒ２は、脂肪族１価Ｃ１〜Ｃ６アルキル基を表し、Ｒ３は、脂肪族１価Ｃ１〜Ｃ６アルキル基または１価Ｃ６芳香族基を表し、ｎは１または２であり、ｍは、ゼロ以上の整数である）
のものが含まれる。
【００６７】
Ｒ１は、好ましくは、炭素原子２〜４個、より好ましくは、３個を有する。Ｒ２は、好ましくは、メチル、エチルまたはプロピル、より好ましくは、メチルである。Ｒ３は、好ましくは、脂肪族Ｃ１〜Ｃ６アルキル基、より具体的には、メチル、エチルまたはプロピル、より好ましくは、メチルまたは１価Ｃ６芳香族基、好ましくは、フェニルである。
【００６８】
ｎ＝２である場合、Ｒ３は、存在しない。ｍ＝０である場合、一般式は、エポキシ官能性シランを記述する。ｍ＞０である場合、一般式は、エポキシ官能性シロキサンを記述する。エポキシシロキサンでは、ｍは、広範囲に変動することができる。本発明で使用されるエポキシ官能性シランがｍに対して１０以下の数平均値を有することが一般に好ましい。適切なエポキシ官能性シランまたはシロキサン化合物は、当技術分野で公知である。
【００６９】
一実施形態では、Ｒ１＝−ＣＨ２ＣＨ２ＣＨ２−であり、Ｒ２＝ＣＨ３であり、Ｒ３は存在せず、ｎ＝２およびｍ＝０である式１のエポキシ官能性シランが使用される。この化合物は、式
【００７０】
【化１０】
0006661008.tif 000011
を有する。
【００７１】
この材料は、グリシドキシプロピルトリメトキシシラン（ＧＯＰＴＭＳ）であり、例えば、Ｅｖｏｎｉｋ（商標Ｄｙｎａｓｙｌａｎ  ＧＬＹＭＯで）から入手可能である。
【００７２】
別の実施形態では、−（Ｓｉ−Ｏ）−主鎖と懸垂エポキシ基とを有するエポキシ官能性シロキサンオリゴマーが使用される。一実施形態では、この型のエポキシ官能性シロキサンオリゴマーが使用され、それは、上の式１（式中、Ｒ１＝−ＣＨ２ＣＨ２ＣＨ２−であり、Ｒ２＝ＣＨ３であり、Ｒ３は存在せず、ｎ＝２およびｍは２〜８の範囲、さらには、３〜５、例えば、約４の数平均値を有する）である。かかる材料は、Ｍｏｍｅｎｔｉｖｅ  Ｐｅｒｆｏｒｍａｎｃｅ  Ｃｈｅｍｉｃａｌｓによって製造され、商標Ｍｏｍｅｎｔｉｖｅ  ＭＰ２００で販売される。
【００７３】
グリシドキシプロピルトリエトキシシラン（式１の化合物であり、式中、Ｒ１＝−ＣＨ２ＣＨ２ＣＨ２−であり、Ｒ２＝ＣＨ２ＣＨ３であり、Ｒ３は存在せず、ｎ＝２およびｍ＝０である）、Ｗａｃｋｅｒ製のＳｉｌｒｅｓ  ＨＰ１０００（式１の化合物であり、式中、ｍ＝２であり、ｎ＝１であり、Ｒ２＝ＣＨ３であり、Ｒ３＝フェニルである）、グリシドキシプロピルジメチルエトキシシラン（式１の化合物であり、式中、Ｒ１＝−ＣＨ２ＣＨ２ＣＨ２−であり、Ｒ２＝ＣＨ２ＣＨ３であり、Ｒ３＝ＣＨ３であり、ｎ＝０およびｍ＝０である）、３−グリシドキシプロピルメチルジメトキシシラン（式１の化合物であり、式中、Ｒ１＝−ＣＨ２ＣＨ２ＣＨ２−であり、Ｒ２＝ＣＨ３であり、Ｒ３＝ＣＨ３であり、ｎ＝１およびｍ＝０である）、３−グリシドキシプロピルメチルジエトキシシラン（式１の化合物であり、式中、Ｒ１＝−ＣＨ２ＣＨ２ＣＨ２−、Ｒ２＝ＣＨ２ＣＨ３であり、Ｒ３＝ＣＨ３であり、ｎ＝１およびｍ＝０である）を含めて、使用できるさらなる適切な化合物が多数存在する。
【００７４】
一実施形態では、１種または複数の以下のエポキシ官能性シランおよびエポキシ官能性シロキサン（式中、Ｒ４は、グリシドキシ基であり、ｅは０．１〜０．５の値を有し、ｆは０．１〜０．５の値を有し、ｇは０．５〜０．９の値を有する）：すなわち、
単位：（Ｒ４（ＣＨ３）２ＳｉＯ１／２）ｅおよび（Ｃ６Ｈ５ＳｉＯ３／２）ｇを含むエポキシ官能性ケイ素材料
単位：（Ｒ４（ＣＨ３）２ＳｉＯ１／２）ｅ、（（ＣＨ３）２ＳｉＯ２／２）ｆおよび（Ｃ６Ｈ５ＳｉＯ３／２）ｇを含むエポキシ官能性ケイ素材料
単位：（（ＣＨ３）３ＳｉＯ１／２）ｅ，（Ｒ４（ＣＨ３）ＳｉＯ２／２）ｆおよび（Ｃ６Ｈ５ＳｉＯ３／２）ｇを含むエポキシ官能性ケイ素材料
単位：（Ｒ４（ＣＨ３）ＳｉＯ２／２）ｆおよび（Ｃ６Ｈ５ＳｉＯ３／２）ｇを含むエポキシ官能性ケイ素材料
単位：（Ｒ４（ＣＨ３）２ＳｉＯ１／２）ｅ、および（ＣＨ３ＳｉＯ３／２）ｇを含むエポキシ官能性ケイ素材料
単位：（Ｒ４（ＣＨ３）２ＳｉＯ１／２）ｅ、（（ＣＨ３）２ＳｉＯ２／２）ｆおよび（ＣＨ３ＳｉＯ３／２）ｇを含むエポキシ官能性ケイ素材料
単位：（（ＣＨ３）３ＳｉＯ１／２）ｅ、（Ｒ４（ＣＨ３）ＳｉＯ２／２）ｆおよび（ＣＨ３ＳｉＯ３／２）ｇを含むエポキシ官能性ケイ素材料
単位：（Ｒ４（ＣＨ３）ＳｉＯ２／２）ｆおよび（ＣＨ３ＳｉＯ３／２）ｇを含むエポキシ官能性ケイ素材料
単位：（（ＣＨ３）２ＳｉＯ２／２）ｆおよび（Ｒ４ＳｉＯ３／２）ｇを含むエポキシ官能性ケイ素材料が使用される。
【００７５】
一実施形態では、コーティング組成物は、エポキシ樹脂のエポキシ基とアミン硬化剤の官能基との間の硬化反応の速度を速める促進剤を含む。
【００７６】
エポキシ樹脂と硬化剤との間の硬化反応の速度を速めることが知られている促進剤の例として、以下：アルコール、フェノール、カルボン酸、スルホン酸、塩および第３級アミンが挙げられる：
エポキシ樹脂とアミン硬化剤との間の硬化反応の速度を速めることが知られている促進剤の例として、以下：アルコール、フェノール、カルボン酸、スルホン酸、塩および第３級アミンが挙げられる：
アルコール：適切なアルコールの例として、エタノール、１−プロパノール、２−プロパノール、１−ブタノール、２−ブタノール、ｔ−ブタノール、ベンジルアルコール、フルフリルアルコール、および他のアルキルアルコール、プロパンジオール、ブタンジオール、グリセロールおよび他の多価アルコール、トリエタノールアミン、トリ−イソプロパノールアミン、ジメチルアミノエタノールおよび他のβ−ヒドロキシ第３級アミンが挙げられる。
フェノール：適切なフェノールの例として、フェノール、２−クロロフェノール、４−クロロフェノール、２，４−ジクロロフェノール、２，４，６−トリクロロフェノール、２−ニトロフェノール、４−ニトロフェノール、２，４−ジニトロフェノール、２，４，６−トリニトロフェノール、４−シアノフェノール、ｏ−クレゾール、ｍ−クレゾール、ｐ−クレゾール、４−エチルフェノール、４−イソプロピルフェノール、２，４−ジメチルフェノール、３，５−ジメチルフェノール、ノニルフェノール、オイゲノール、イソオイゲノール、カルダノールおよび他のアルキル化フェノール、２，２’−ジヒドロキシビフェニル、２，４’−ジヒドロキシビフェニル、４，４’−ジヒドロキシビフェノール、ビスフェノールＡ、ビスフェノールＦ、カテコール、４−ｔ−ブチルカテコール、レゾルシノール、４−ヘキシルレゾルシノール、オルシノール、ヒドロキノン、ナフタレンジオール、アントラセンジオール、ビフェニレンジオールおよび他の置換２価フェノール、フロログルシノール、フロログルシド、カリックスアレーン、ポリ（４−ビニルフェノール）および他の多塩基性フェノールが挙げられる。
カルボン酸：適切なカルボン酸の例として、酢酸、プロパン酸、酪酸、乳酸、フェニル酢酸および他のアルキルカルボン酸、マロン酸、シュウ酸、マレイン酸、フマル酸および他の二塩基性酸またはそのモノエステル、安息香酸、４−ｔ−ブチル安息香酸、サリチル酸、３，５−ジクロロサリチル酸、４−ニトロ安息香酸および他の芳香族酸が挙げられる。
スルホン酸：適切なスルホン酸の例として、メタンスルホン酸および他のアルキルスルホン酸、ｐ−トルエンスルホン酸、４−ドデシルベンゼンスルホン酸、および他の芳香族スルホン酸、ナフタレンジスルホン酸、ジ−ノニルナフタレンジスルホン酸および他の多塩基性スルホン酸が挙げられる。
塩：適切な塩の例として、硝酸カルシウム、ナフテン酸カルシウム、チオシアン酸アンモニウム、チオシアン酸ナトリウム、チオシアン酸カリウム、チオシアン酸イミダゾリニウム、四フッ化ホウ酸リチウム、臭化リチウム、三フッ化酢酸リチウム、塩化カルシウム、イッテリビウムトリフラート、過塩素酸リチウム、亜鉛トリフラート、硝酸リチウムが挙げられる。こうした塩のすべてにおいて、カチオンは、リチウム、ナトリウムまたはカリウム間で相互置換することができる。
【００７７】
本発明のコーティング組成物では、エポキシ基のアニオン重合もまた、行われる場合がある。一実施形態では、エポキシ基のアニオン重合は、組成物中に促進剤を含ませることによって促進される。適切なアニオン重合促進剤の例は、１，８−ジアザ−ビシクロ［５．４．０］ウンデカ−７−エン、トリエチレンジアミン（ジアザビシクロオクタン）、ベンジルジメチルアミン、ジメチルアミノプロピルアミン、ジエチルアミノプロピルアミン、Ｎ−メチルモルホリン、３−モルホリノプロピルアミン、トリエタノールアミン、ジメチルアミノエタノール、２−ジメチルアミノメチルフェノール、４−ジメチルアミノメチルフェノール、２，４−ビス（ジメチルアミノメチル）フェノール、２，６−ビス（ジメチルアミノメチル）フェノールおよび２，４，６−トリス（ジメチルアミノメチル）フェノールのような第３級アミン；１−メチルイミダゾール、２−メチルイミダゾール、２−フェニルイミダゾール、２−フェニル−４−メチルイミダゾール、２−エチル−４−メチルイミダゾールおよび２−ヘプタデシルイミダゾールのようなイミダゾールである。こうした促進剤はまた、エポキシ樹脂のエポキシ基と活性水素を有する硬化剤の官能基との間の硬化の速度を速める。
【００７８】
本出願の文脈における好ましい促進剤として、１，８−ジアザ−ビシクロ［５．４．０］ウンデカ−７−エン、トリエチレンジアミン（ジアザビシクロオクタン）、ベンジルジメチルアミン、トリエタノールアミン、ジメチルアミノエタノール、および２，４，６−トリス−（ジメチルアミノメチル）フェノールのような第３級アミン；１−メチルイミダゾール、２−メチルイミダゾール、２−フェニルイミダゾール、２−フェニル−４−メチルイミダゾール、２−エチル−４−メチルイミダゾールおよび２−ヘプタデシルイミダゾールのようなイミダゾールが挙げられ、任意選択で、１種または複数の他の触媒と上記の促進剤を合わせてもよい。
【００７９】
第３級アミン促進剤はまた、本発明で使用するために上で議論された有機シランまたは有機シロキサンのアルコキシシラン基の加水分解および縮合用の触媒として機能する。
【００８０】
第３級アミンに加えて、未反応または反応形態いずれかで硬化剤のアミン基はまた、ＧＯＰＴＭＳまたは存在すれば他の類似の反応性希釈剤に存在するアルコキシシラン基の加水分解および縮合反応を促進し、このプロセスの速度を速める促進剤を添加することもまた有利である場合がある。こうした促進剤のある種のものはまた、組成物中に存在するエポキシ樹脂（複数可）中のエポキシ基のアニオン重合を助長することができる。アルコキシシラン基の加水分解および縮合の速度を速めるが、アミン基とエポキシ基との間の反応またはエポキシエポキシ基のアニオン重合に対して大きな影響を与えない促進剤を添加することも可能である。かかる促進剤の例は、二ラウリン酸二ブチルスズ、二ラウリン酸二オクチルスズ、二酢酸二ブチルスズ、ネオデカン酸ビスマス、テトラブトキシチタン、テトライソプロポキシチタン、ポリ（ｎ−チタン酸ブチル）などである。
【００８１】
促進剤（複数可）は、存在する場合、エポキシ樹脂１００重量部に対して０．１〜５重量部、好ましくは、エポキシ樹脂１００重量部に対して０．５〜５重量部の量で適切に使用される。
【００８２】
促進剤（複数可）がアミン硬化剤を含むパックで存在することが好ましい。促進剤（複数可）がエポキシ樹脂混合物を含むパックで存在することは推奨されない。その理由は、そのために、こうしたパックの保存可能期間が低減されるおそれがあるからである。
【００８３】
一実施形態では、本発明のコーティング組成物は、１種または複数の顔料および／またはフィラーを含む。１種または複数の顔料は、着色用顔料、例えば、二酸化チタン（白色顔料）、黄色または赤色酸化鉄またはフタロシアニン顔料などの着色された顔料であってよい。１種または複数の顔料は、雲母質酸化鉄、結晶性シリカおよびウオラストナイトなどの補強顔料であってよい。１種または複数の顔料は、リン酸亜鉛、モリブデン酸亜鉛またはホスホン酸亜鉛などの耐食性顔料であってよい。１種または複数の顔料は、バライト、タルク、長石、または炭酸カルシウムなどのフィラー顔料であってよい。
【００８４】
組成物は、１つまたは複数のさらなる成分、例えば、微粒子シリカ、ベントナイト粘土、水素化ひまし油、またはポリアミドワックスなどの増粘剤またはチキソトロープを含んでよい。組成物はまた、可塑剤、顔料分散剤、安定剤、流動補助剤、湿潤剤、消泡剤、接着促進剤、または希釈溶媒を含んでもよい。一実施形態では、本発明で使用されるコーティング組成物は、２５０ｇ／ｌ以下、詳細には、２００ｇ／ｌ以下、より詳細には、１５０ｇ／ｌ以下、さらにより詳細には、１００ｇ／ｌ以下の溶媒含量を有する。溶媒含量が５０ｇ／ｌ以下であることが好ましい場合もある。一実施形態では、組成物は、溶媒の添加がない場合もある。
【００８５】
溶媒含量は、以下のように決定することができる：溶媒含量は、０〜５０℃で液体であり、エポキシ樹脂またはアミン硬化剤と反応せず、２５℃で０．０１ｋＰａ超の蒸気圧または１気圧下で２５０℃未満の沸点を有する成分を含む。明確にするために、コーティング組成物の硬化によって生成する上の定義による任意の揮発性材料は、溶媒含量中には含まれない。
【００８６】
コーティング組成物は、第１液がエポキシ樹脂を含みかつ第２液がエポキシ樹脂用アミン硬化剤を含む２液型コーティング組成物である。コーティングが−１０〜５０℃の範囲の温度で硬化することが、本発明による方法の特長である。この特長は、２液型コーティング組成物の使用に関連している。その理由は、−１０〜５０℃の範囲の温度で硬化を示す組成物は、１液型コーティング組成物における保存可能期間が不十分であるからである。
【００８７】
本発明のコーティング組成物は、−１０〜５０℃の範囲の温度でエポキシ官能性樹脂を少なくとも部分的に硬化させることが可能である。したがって、本発明のコーティング組成物は、周囲温度硬化性コーティング組成物である。この要件を満足しない場合、組成物は、化学設備における金属またはコンクリート表面をコーティングするのにあまり適していない。コーティング組成物が、第１のステップで−１０〜５０℃の範囲、例えば、−５〜３０℃、さらには、０〜２５℃の温度で硬化することが、本発明による方法の特長である。このステップでは、硬化は、少なくとも、続いて水をコーティング上にスプレーできる、またはコーティングがコーティング表面を破壊させることなく、物理的に取り扱いできる程度まで進行すべきである。このステップは、これ以降、周囲硬化ステップと呼称される。この周囲硬化ステップは、例えば、１〜２４時間、さらには、３〜１０時間で実施することができ、より高い温度は、必要な硬化時間を低減し、より低い温度は、必要な硬化時間を増加させる。
【００８８】
周囲硬化ステップが０〜１００％の範囲、より好ましくは、２０〜８０％の範囲、最も好ましくは、４０〜６０％の範囲の相対湿度範囲で実施されることが好ましい場合がある。コーティングされる表面が、比較的囲まれている場合、例えば、タンクの一部である場合、コーティング操作中に相対湿度を制御することによって、大きな欠陥のない全体コーティングを提供するようにフィルムが形成されることを保証するのが通常の作業である。
【００８９】
しばしば、最適な耐化学薬品性能を備えたコーティングを提供するために、特に、コーティングが非常に刺激の強い化学薬品と接触する場合、第２ステップでコーティング組成物をさらに硬化させることが有利である。後硬化と呼称される場合もある、この第２ステップでは、コーティング層は、所与の時間、例えば、以下の期間、例えば、１〜２４時間、さらには、３〜１６時間、５０℃超の温度まで加熱される。一般に、後硬化は、少なくとも５０℃、例えば、５０〜１５０℃の温度で実施することができる。一実施形態では、後硬化は、５０〜１００℃、例えば、５０〜８０℃の温度で実施される。別の実施形態では、後硬化は、１００〜１５０℃の温度で実施される。
【００９０】
後硬化の実施様式は、コーティングされる表面の性質によって決まり、当業者には明白であろう。例えば、硬化は、熱空気または熱水を用いて、例えば、スプレーによって表面を加熱することによって実施することができる。化学設備がタンクである場合、加熱はまた、例えば、追加の硬化を実施するために積荷からの熱を使用して、コーティングされた表面を熱積荷と接触させることによって、またはタンクを熱水で満たすことによって実施することができる。少なくとも５０℃の温度での後硬化ステップの実施が、本発明の好ましい実施形態である。
【００９１】
一実施形態では、後硬化は、表面を熱空気で加熱することによってまたはコーティングされた表面を熱積荷に接触させることによって実施される。
【００９２】
コーティング組成物は、当技術分野で公知の方法によって、コーティングされる表面に施用することができる。適切な方法の例として、ローリング、スプレー、およびブラッシングが挙げられる。スプレーによる施用が好ましい。その理由は、均一なコーティング層の効率的な沈着がもたらされるからである。コーティング組成物が大量の溶媒に依存することなく、スプレー可能な粘度を有するように調合できることは、本発明の特長である。組成物は、例えば、単一供給無空気スプレー技術または複数成分施用技術を介して施用することができる。
【００９３】
本発明において施用されるコーティング層それぞれは、例えば、５０〜３５０ミクロン、さらには、７５〜２００ミクロンの硬化後厚さを有することができる。こうした厚さは、施用後個別にまたは同時に硬化されても、それとは無関係に層それぞれにあてはまる。
【００９４】
本発明は、化学設備の金属またはコンクリート表面のコーティングに関する。本明細書の文脈では、「化学設備」とは、液体またはガス状バルク化学薬品を生成するおよび／または貯蔵するおよび／または輸送するのに使用される建築物、人工構造物および／または装置を意味する。化学設備の具体的な例として、船舶または海上産業、油およびガス産業、化学薬品取扱産業、電力産業、廃棄物および水産業、輸送産業、および採鉱および金属産業用の、現存および新規化学薬品装置両方の建築物、人工構造物および／または装置が挙げられる。
【００９５】
バルク化学薬品とは、バルク、すなわち、少なくとも容積１０ｍ３で存在する化学薬品を指す。バルク化学薬品は、鋼、コンクリートおよびまたは他の材料に対して全く無害から非常に強刺激まで変動する。液体バルク化学薬品は、食用から非食用産品まで広く分類することができる。食用液体バルク化学薬品の積荷の例は、果実ジュース、ミルクおよび植物油であるが、非食用バルク化学薬品の例として、化学溶媒、酢酸ビニル、石油、酸、アルカリおよび液化天然ガス（ＬＮＧ）などの反応性化学中間体が挙げられる。
【００９６】
金属またはコンクリート表面として、貯蔵タンク、貯蔵容器、その関連配管または他の一般配管、送気管および格納領域の内部と外部両方の表面を挙げることができる。液体またはガス状化学薬品に加えて、化学設備のかかる金属またはコンクリート表面は、静的または循環いずれかの高温、およびまた静的または循環いずれかの高圧に暴露される場合がある。
【００９７】
一実施形態では、本発明においてコーティングされた化学設備は、煙突、パイプ、またはタンク、例えば、積荷もしくは貯蔵タンクである。
【００９８】
本発明によるコーティング組成物は、多様な化学薬品に対して吸収が少なく、合わせて洗浄性も良好であるのでタンクライニング組成物として特に良好な結果を示し、そのためにコーティング組成物が、多様な型のバルク化学薬品の循環負荷に耐え得ることが見出された。コーティング組成物は、高目の温度で熱安定性が良好であり、そのために、高温が問題になるおそれのある陸上貯蔵タンクで使用するのに適していることがさらに見出された。本発明は、積荷タンク内部および積荷タンク用で特に使用されるが、また、多様な化学薬品および原油または炭化水素−水混合物用の陸上貯蔵タンクなどのさらなるタンク、およびこうしたタンク用の２次格納領域でも特に使用される。
【００９９】
コーティング組成物は、プライマー／仕上げとして直接表面に適用することができる、すなわち、組成物は、表面上の保護コーティングの唯一の型として使用することができる。
【０１００】
本発明によるコーティング組成物をプライマーとして適用することも可能である、すなわち、本発明のコーティングを表面上に最初に適用することによって第１のコーティング層を形成し、０〜５０℃の温度でコーティング層を硬化させ、第１のコーティング層上にさらにコーティングを施用することによって第２のコーティング層を形成し、第２のコーティング層を硬化させることも可能である。本発明のコーティング組成物の３つ以上の層を施用するために、さらなるコーティング層の適用もまた可能である。通常、３層超は必要でないが、正確な数は、個々の層の厚さで決まる。後硬化ステップが実施される場合、これをすべての層が沈着した後に実施することが好ましい。
【０１０１】
本明細書に記載のコーティング組成物の実施形態は、当業者に明らかな方法で相互に合わせることができることに留意されたい。これは、すべての優先事項、特性および組成物に適用される。コーティングに対して記載されたすべての実施形態および特性はまた、タンクにタンクライニングを施用するための方法、および硬化コーティング組成物のライニングを施用されたタンクにも適用可能である。
【０１０２】
ここで、本発明は、以下の実施例を参照して明解になる。こうした実施例は、本発明を例示することが意図され、いかなる点においても本発明の範囲を限定するとみなすべきでない。
【０１０３】
実施例Ａ
本発明による実施例
本発明による本実施例は、エポキシ基の８０％がエポキシノボラック樹脂に由来しかつエポキシ基の２０％がエポキシ官能性シラン樹脂に由来するようにエポキシ官能性シラン樹脂と合わせることによって樹脂の粘度が変更されたエポキシノボラック樹脂と、これを硬化するアミン硬化剤およびメチルボロン酸とプロパン−１，３−ジオールとに由来する環式ボロン酸エステルとの混合が二塩化エチレンの吸収質量％におよぼす効果を示す。
【０１０４】
ＤＥＮ  ４３１（Ｄｏｗ  Ｃｈｅｍｉｃａｌｓより；９．０ｇ、０．０５１１エポキシ当量）をグリシドキシプロピルトリメトキシシラン（３．０２１４ｇ、０．０１２７８エポキシ当量）と合わせ、ブレンドし、Ａｎｃａｍｉｎｅ  ２２６４（Ａｉｒ  Ｐｒｏｄｕｃｔｓより；３．４５１７ｇ、０．０６３９２Ｎ−Ｈ当量）、２−メチル−１，３，２−ジオキサボリナン（０．９３２ｇ、エポキシ当量に対して１０モル％）およびトリス（２，４，６−ジメチルアミノメチル）フェノール（０．３３２ｇ、エポキシ当量に対して２モル％）の混合物と室温で完全に混合した。活性水素の、エポキシ基に対する当量比は１．００である。
【０１０５】
４００ミクロン立方形塗布機を使用して、小数点以下４桁まで予め精秤された３個の顕微鏡用ガラススライドに対して混合物を適用した。次いで、コーティングされたスライドを２３℃、相対湿度５０％に保持された環境キャビネット中に入れ、２４時間硬化させた。コーティングは、２４時間以内に十分乾燥した。次いで、コーティングされたスライドを８０℃に保持されたファン付オーブンに１６時間入れた。オーブンから取り出して、スライドを室温まで冷却し、コーティングされたスライドを小数点以下４桁まで精秤した。それぞれのスライドを１，２−二塩化エチレン入りの個別のガラスジャーに入れた。ガラススライドをそのジャーから周期的に取り出し、コーティングされたスライドの表面を乾燥し、速やかにスライドを小数点以下４桁まで精秤することによって１，２−ジクロロエタンの吸収質量を観測した。吸収量を以下のように計算して、元のフィルムの質量に対する％として表した：
【０１０６】
【数１】
0006661008.tif 000012
【０１０７】
以下の表に与えられた結果は、室温で１，２−ジクロロエタンに２８日間浸漬後の３個のコーティングされたスライドの平均吸収量を表す。
【０１０８】
【表１】
0006661008.tif 000013
【０１０９】
実施例Ｂ
本発明による実施例
本発明による本実施例は、エポキシ基の８０％がエポキシノボラック樹脂に由来しかつエポキシ基の２０％がエポキシ官能性シラン樹脂に由来するようにエポキシ官能性シラン樹脂と合わせることによって樹脂の粘度が変更されたエポキシノボラック樹脂と、これを硬化するアミン硬化剤および２−チオフェンボロン酸とプロパン−１，３−ジオールとに由来する環式ボロン酸エステルとの混合が二塩化エチレンの吸収質量％におよぼす効果を示す。
【０１１０】
２−（チオフェン−２−イル）−１，３，２−ジオキサボリナン（１．０７４ｇ、エポキシ当量に対して１０モル％）をＤＥＮ  ４３１（Ｄｏｗ  Ｃｈｅｍｉｃａｌｓより；９．０ｇ、０．０５１１エポキシ当量）とグリシドキシプロピルトリメトキシシラン（３．０２１４ｇ、０．０１２７８エポキシ当量）の溶液に添加し、ボロナートエステルが溶解するまで混合物を５０℃で加熱した。混合物を放置冷却した。このエポキシボロン酸エステル混合物に、室温でＡｎｃａｍｉｎｅ  ２２６４（Ａｉｒ  Ｐｒｏｄｕｃｔｓより；３．４５１７ｇ、０．０６３９２Ｎ−Ｈ当量）とｔｒｉｓ（２，４，６−ジメチルアミノメチル）フェノール（０．３３２ｇ、エポキシ当量に対して２モル％）の混合物を添加した。活性水素の、エポキシ基に対する当量比は１．００である。
【０１１１】
４００ミクロン立方形塗布機を使用して、小数点以下４桁まで予め精秤された３個の顕微鏡用ガラススライドに対して混合物を適用した。次いで、コーティングされたスライドを２３℃、相対湿度５０％に保持された環境キャビネット中に入れ、２４時間硬化させた。コーティングは、２４時間以内に十分乾燥した。次いで、コーティングされたスライドを８０℃に保持されたファン付オーブンに１６時間入れた。オーブンから取り出して、スライドを室温まで冷却し、コーティングされたスライドを小数点以下４桁まで精秤した。それぞれのスライドを１，２−二塩化エチレン入りの個別のガラスジャーに入れた。ガラススライドをそのジャーから周期的に取り出し、コーティングされたスライドの表面を乾燥し、速やかにスライドを小数点以下４桁まで精秤することによって１，２−ジクロロエタンの吸収質量を観測した。吸収量を以下のように計算して、元のフィルムの質量に対する％として表した：
【０１１２】
【数２】
0006661008.tif 000014
【０１１３】
以下の表に与えられた結果は、室温で１，２−ジクロロエタンに２８日間浸漬後の３個のコーティングされたスライドの平均吸収量を表す。
【０１１４】
【表２】
0006661008.tif 000015
【０１１５】
実施例Ｃ
本発明による実施例
本発明による本実施例は、エポキシ基の７０％がビスフェノールＦエポキシ樹脂に由来しかつエポキシ基の３０％がエポキシ官能性シラン樹脂に由来するようにエポキシ官能性シラン樹脂と合わせることによって樹脂の粘度を変更され、合わせたエポキシ樹脂が顔料入り塗料配合物の一部である、ビスフェノールＦエポキシ樹脂と、アミン硬化剤およびメチルボロン酸とプロパン−１，３−ジオールとに由来する環式ボロン酸エステルとの混合が二塩化エチレンの吸収質量％におよぼす効果を示す。
【０１１６】
本発明による塗料ベースが製造され、以下を含んだ。
【０１１７】
【表３】
0006661008.tif 000016
【０１１８】
上の顔料入りエポキシ樹脂配合物（１１．２６ｇ、０．０２０３エポキシ当量）をＡｎｃａｍｉｎｅ  ２２６４（Ａｉｒ  Ｐｒｏｄｕｃｔｓより；１．１０１ｇ、０．０２０４Ｎ−Ｈ当量）、２−メチル−１，３，２−ジオキサボリナン（０．２０３４ｇ、エポキシ当量に対して１０モル％）およびトリス（２，４，６−ジメチルアミノメチル）フェノール（０．１０７４ｇ、エポキシ当量に対しておよそ２モル％）の混合物と室温で完全に混合した。活性水素の、エポキシ基に対する当量比は１．００である。
【０１１９】
４００ミクロン立方形塗布機を使用して、小数点以下４桁まで予め精秤された３個の顕微鏡用ガラススライドに対して混合塗料を適用した。次いで、コーティングされたスライドを２３℃、相対湿度５０％に保持された環境キャビネット中に入れ、２４時間硬化させた。コーティングは、２４時間以内に十分乾燥した。次いで、コーティングされたスライドを８０℃に保持されたファン付オーブンに１６時間入れた。オーブンから取り出して、スライドを室温まで冷却し、コーティングされたスライドを小数点以下４桁まで精秤した。それぞれのスライドを１，２−二塩化エチレン入りの個別のガラスジャーに入れた。ガラススライドをそのジャーから周期的に取り出し、コーティングされたスライドの表面を乾燥し、速やかにスライドを小数点以下４桁まで精秤することによって１，２−ジクロロエタンの吸収質量を観測した。吸収量を以下のように計算して、元のフィルムの質量に対する％として表した：
【０１２０】
【数３】
0006661008.tif 000017
【０１２１】
以下の表に与えられた結果は、室温で１，２−ジクロロエタンに２３日間浸漬後の３個のコーティングされたスライドの平均吸収量を表す。
【０１２２】
【表４】
0006661008.tif 000018
【０１２３】
実施例Ｄ
本発明による実施例
本発明による本実施例は、エポキシ基の７０％がビスフェノールＦエポキシ樹脂に由来しかつエポキシ基の３０％がエポキシ官能性シラン樹脂に由来するようにエポキシ官能性シラン樹脂と合わせることによって樹脂の粘度が変更され、合わせたエポキシ樹脂が顔料入り塗料配合物である、ビスフェノールＦエポキシ樹脂と、アミン硬化剤および２−チオフェニルボロン酸とプロパン−１，３−ジオールとに由来する環式ボロン酸エステルとの混合が二塩化エチレンの吸収質量％におよぼす効果を示す。
【０１２４】
本発明による塗料ベースが製造され、以下を含んだ。
【０１２５】
【表５】
0006661008.tif 000019
【０１２６】
２−（チオフェン−２−イル）−１，３，２−ジオキサボリナン（０．３１７ｇ、エポキシ当量に対して１０モル％）を上の顔料入りエポキシ樹脂配合物（１０．５６ｇ、０．０１９エポキシ当量）に添加し、ボロナートエステルが溶解するまでこの混合物を５０℃で加熱した。混合物を放置冷却した。このエポキシ塗料ベース−ボロン酸エステル混合物に、Ａｎｃａｍｉｎｅ  ２２６４（Ａｉｒ  Ｐｒｏｄｕｃｔｓより；１．０２２ｇ、０．０１９Ｎ−Ｈ当量）とトリス（２，４，６−ジメチルアミノメチル）フェノール（０．０９８ｇ、エポキシ当量に対して２モル％）の混合物を室温で添加した。活性水素の、エポキシ基に対する当量比は１．００である。
【０１２７】
４００ミクロン立方形塗布機を使用して、小数点以下４桁まで予め精秤された３個の顕微鏡用ガラススライドに対して混合塗料を適用した。次いで、コーティングされたスライドを２３℃、相対湿度５０％に保持された環境キャビネット中に入れ、２４時間硬化させた。コーティングは、２４時間以内に十分乾燥した。次いで、コーティングされたスライドを８０℃に保持されたファン付オーブンに１６時間入れた。オーブンから取り出して、スライドを室温まで冷却し、コーティングされたスライドを小数点以下４桁まで精秤した。それぞれのスライドを１，２−二塩化エチレン入りの個別のガラスジャーに入れた。ガラススライドをそのジャーから周期的に取り出し、コーティングされたスライドの表面を乾燥し、速やかにスライドを小数点以下４桁まで精秤することによって１，２−ジクロロエタンの吸収質量を観測した。吸収量を以下のように計算して、元のフィルムの質量に対する％として表した：
【０１２８】
【数４】
0006661008.tif 000020
【０１２９】
以下の表に与えられた結果は、室温で１，２−ジクロロエタンに２３日間浸漬後の３個のコーティングされたスライドの平均吸収量を表す。
【０１３０】
【表６】
0006661008.tif 000021
【０１３１】
比較例１
ホウ素化合物を欠いた唯一のエポキシ樹脂としてのエポキシフェノールノボラックに基づくコーティングに関する比較例
本比較例では、唯一のエポキシ樹脂としてエポキシフェノールノボラック（ＤＥＮ  ４３１）を使用して調製されたコーティングにおける多様な有機液体の比較的大きな吸収を例示する。ＤＥＮ  ４３１（Ｄｏｗ  Ｃｈｅｍｉｃａｌｓより；５．０ｇ、０．０２８５エポキシ当量）をビス（４−アミノシクロヘキシル）メタン（ＰＡＣＭ；１．４９６ｇ、０．０２８５Ｎ−Ｈ当量）の混合物と室温で完全に混合した。活性水素の、エポキシ基に対する当量比は１．００である。
【０１３２】
４００ミクロン立方形塗布機を使用して、小数点以下４桁まで予め精秤された３個の顕微鏡用ガラススライドに対して混合物を適用した。次いで、コーティングされたスライドを２３℃、相対湿度５０％に保持された環境キャビネット中に入れ、２４時間硬化させた。コーティングは、２４時間以内に十分乾燥した。次いで、コーティングされたスライドを８０℃に保持されたファン付オーブンに１６時間入れた。オーブンから取り出して、スライドを室温まで冷却し、コーティングされたスライドを小数点以下４桁まで精秤した。それぞれのスライドを１，２−二塩化エチレン入りの個別のガラスジャーに入れた。ガラススライドをそのジャーから周期的に取り出し、コーティングされたスライドの表面を乾燥し、速やかにスライドを小数点以下４桁まで精秤することによって１，２−ジクロロエタンの吸収質量を観測した。吸収量を以下のように計算して、元のフィルムの質量に対する％として表した：
【０１３３】
【数５】
0006661008.tif 000022
【０１３４】
以下の表に与えられた結果は、室温で１，２−ジクロロエタンに２３日間浸漬後の３個のスライドの平均吸収を表す。１，２−ジクロロエタンに対して、このコーティングは、本発明による有機ホウ素化合物を含むコーティングよりかなり高い汚染物吸収量を示す。
【０１３５】
【表７】
0006661008.tif 000023
なお、本発明には、以下の実施態様が包含される。
［１］化学設備の金属またはコンクリート表面にコーティングを施用するための方法であって、
−  第１液がエポキシ樹脂を含みかつ第２液がエポキシ樹脂用アミン硬化剤を含む２液型コーティング組成物を準備するステップであり、コーティング組成物が式
【化１】
0006661008.tif 000024
（式中、Ｘは、炭素原子１〜２４個を有する有機基であり、炭素−ホウ素結合を介してホウ素原子に結合しており、Ｙは、炭素原子２〜１６個を有する少なくとも２価の有機基である）
の有機ホウ素化合物をさらに含む、ステップと、
−  第１液と第２液とを合わせることによってコーティング組成物を形成するステップと、
−  コーティング組成物を化学設備の表面に施用することによってコーティング層を形成するステップと、
−  コーティング層を−１０〜５０℃の範囲の温度で硬化させるステップと
を含む方法。
［２］コーティング層が、５０℃超の温度で後硬化ステップにさらに供される、［１］に記載の方法。
［３］化学設備が、煙突、パイプ、またはタンク、積荷タンクもしくは貯蔵タンクである、［１］または［２］のいずれか一項に記載の方法。
［４］有機ホウ素化合物が、
−  硬化剤（複数可）中の活性水素の、組成物中に存在するエポキシ基に対する当量比が、１．００：１．００以上である場合、組成物中に存在する有機ホウ素化合物の量が、組成物中に存在するエポキシ基のモル量の１〜５０％、より好ましくは、２〜２０％、最も好ましくは、５〜１５％に等しい、および
−  硬化剤（複数可）中の活性水素の、組成物中に存在するエポキシ基に対する当量比が、１．００：１．００未満である場合、組成物中に存在する有機ホウ素化合物の量が、硬化剤（複数可）中の活性水素のモル量の１〜５０％、好ましくは、２〜２０％、最も好ましくは、５〜１５％に等しいような量で存在する、［１］から［３］のいずれか一項に記載の方法。
［５］Ｘが、Ｃ１〜Ｃ８アルキル基およびＣ６〜Ｃ８アリール基から選択される、［１］から［４］のいずれか一項に記載の方法。
［６］Ｙが、Ｃ２〜Ｃ８アルキレン基から選択される、［１］から［５］のいずれか一項に記載の方法。
［７］Ｙが、Ｃ２〜Ｃ５アルキレン基から選択される、［６］に記載の方法。
［８］コーティング組成物が、１０重量％未満のＲＤＧＥ（レゾルシノールジグリシジルエーテル）を含む、［１］から［７］のいずれか一項に記載の方法。
［９］コーティング組成物が、２重量％未満のＲＤＧＥ（レゾルシノールジグリシジルエーテル）を含む、［８］に記載の方法。
［１０］硬化コーティング組成物のライニングを施用された金属またはコンクリート表面を備える化学設備であって、コーティング組成物が、エポキシ樹脂とエポキシ樹脂用アミン硬化剤とを含むコーティング組成物に由来し、コーティング組成物が、式
【化２】
0006661008.tif 000025
（式中、Ｘは、炭素原子１〜２４個を有する有機基であり、炭素−ホウ素結合を介してホウ素原子に結合しており、Ｙは、炭素原子２〜１６個を有する少なくとも２価の有機基である）
の有機ホウ素化合物をさらに含む化学設備。
［１１］煙突、パイプ、またはタンク、積荷タンクもしくは貯蔵タンクである、［１０］に記載の化学設備。
［１２］Ｙが、Ｃ２〜Ｃ８アルキレン基から選択される、［１０］または［１１］に記載の化学設備。
［１３］Ｙが、Ｃ２〜Ｃ５アルキレン基から選択される、［１２］に記載の化学設備。
［１４］化学設備の金属またはコンクリート表面にコーティングを施用するのに適したコーティング組成物であって、第１液がエポキシ樹脂を含みかつ第２液がエポキシ樹脂用アミン硬化剤を含む２液型コーティング組成物であり、式
【化３】
0006661008.tif 000026
（式中、Ｘは、炭素原子１〜２４個を有する有機基であり、炭素−ホウ素結合を介してホウ素原子に結合しており、Ｙは、炭素原子２〜１６個を有する少なくとも２価の有機基である）
の有機ホウ素化合物をさらに含むコーティング組成物。